(57)【要約】【課題】  マウスの動きの極めて軽い、静かな操作感のある、しかも優しい肌触りのマウスパッドを提供すること。【解決手段】  マウスと接触する面に、繊維質基材（Ａ）の少なくとも表面にシリコーン（Ｂ）を存在させたシート状物を有するマウスパッド。【選択図】    なし【特許請求の範囲】
【請求項１】
マウスと接触する面に、繊維質基材（Ａ）の少なくとも表面にシリコーン（Ｂ）を存在させたシート状物を有するマウスパッド。
【請求項２】
繊維質基材（Ａ）が、０．２デシテックス以下の極細繊維から構成されている請求項１記載のマウスパッド。
【請求項３】
繊維質基材（Ａ）が、繊維絡合不織布とその内部に含浸された弾性重合体からなる請求項１または２記載のマウスパッド。
【発明の詳細な説明】
【技術分野】
【０００１】
本発明は、マウスパッドに関する。
【背景技術】
【０００２】
従来、パソコンなどのマウスパッドとして、マウスボールの正確な動きが求められており、極細繊維を含む繊維シートを有するマウスパッドが提案されている（特許文献１）。
【０００３】
【特許文献１】特開平９−６５２８号公報（特許請求の範囲）
【発明の開示】
【発明が解決しようとする課題】
【０００４】
しかしながら、特許文献１に記載のような、極細繊維を含む繊維シートを使用しただけでは、マウスボールの動きは正確であるが、摩擦係数が高いため、マウスの動きは充分軽いとは言えない。
【課題を解決するための手段】
【０００５】
上記課題は、マウスと接触する面に、繊維質基材（Ａ）の少なくとも表面にシリコーン（Ｂ）を存在させたシート状物を有するマウスパッドを提供することによって解決される。
【発明の効果】
【０００６】
本発明によれば、摩擦係数が小さいため、マウスの動きの極めて軽い、静かな操作感のある、しかも優しい肌触りのマウスパッドを提供することができる。
【発明を実施するための最良の形態】
【０００７】
本発明における繊維質基材（Ａ）とは、編織布や不織布等の繊維布帛であれば特に限定するものではないが、その内部に弾性重合体が含浸されたものであることが好ましい。また、編織布と不織布を重ね合わせ、一体化したものでも良い。とくに、本発明では、より静かな操作感があり、またより優しい肌触りのマウスパッドを得るためには、三次元絡合不織布が好ましい。
【０００８】
繊維布帛を構成する繊維に関しては特に限定されるものではなく、公知のセルロース系繊維、アクリル系繊維、ポリエステル系繊維、ポリアミド系繊維、ポリオレフィン系繊維、ポリビニルアルコール系繊維などの合成繊維、天然繊維、再生繊維、半合成繊維等が挙げられ、これら繊維は単独であっても、あるいは複数種が混合使用されてもよい。
【０００９】
マウスパッドに静かな操作感、優しい肌触り感を付与するためには、繊維質基材（Ａ）を構成する繊維の繊度は０．２デシテックス以下が好ましい。特に単繊度は０．２デシテックス以下の極細繊維が数本〜数百本集束して、トータルデシテックスが０．５〜２０デシテックスとなった、いわゆる極細繊維束が好ましい。このような極細繊維束は、相溶性を有しない２種以上のポリマーを混合して溶融して紡糸口金から吐出して延伸することにより、あるいは該ポリマーを別々に溶融して溶融物を紡糸口金で合わせて吐出して延伸することにより、繊維断面が海島構造あるいは多層貼り合わせ構造となっている、いわゆる極細繊維形成性繊維を製造し、この繊維から海成分ポリマーを除去、あるいは層間で剥離することにより得られる。この極細繊維形成性繊維を構成する島成分ポリマーとしては、ナイロン−６、ナイロン−６１０、ナイロン−６６等のポリアミド類、ポリエチレンテレフタレート、ポリプロピレンテレフタレート、ポリトリメチレンテレフタレート、ポリブチレンテレフタレート等のポリエステル類等が挙げられ、また海成分ポリマーとしては、ポリエチレン、ポリスチレン及びこれらの繰り返し単位を構成単位の一部とする共重合体、共重合ポリエステルなどが挙げられる。
【００１０】
本発明の繊維質基材（Ａ）は、マウスパッドの優しい肌触り感等の点から更に繊維布帛内部に弾性重合体が含浸されていることが特に好ましい。かかる繊維質基材（Ａ）を得る方法としては、繊維布帛に弾性重合体の溶液や分散液を含浸させ、弾性重合体の溶液を非溶剤により湿式凝固させる方法や分散液を熱により破壊して乾式凝固させる方法や、該弾性重合体の含浸時に易抽出成分を添加しておき弾性重合体の凝固後に易抽出成分を抽出除去する方法などが挙げられる。とくに、前記極細繊維形成性繊維からなる三次元絡合不織布に弾性重合体溶液を含浸し、弾性重合体を湿式凝固させる方法が好ましい。
【００１１】
繊維質基材を構成する弾性重合体としては、公知の弾性重合体が使用できるが、優しい肌触りが得られる点からポリウレタン樹脂を用いることが好ましい。好ましいポリウレタン樹脂としては、ジオールとジカルボン酸またはそのエステル形成性誘導体とを反応させて得られるポリエステルジオールやそれとポリエーテルとのブロック共重合ジオール、ポリラクトンジオール、ポリカーボネートジオール、ポリエーテルジオール等からなる群より選ばれた数平均分子量が５００〜５０００の少なくとも１種のポリマージオールを使用し、これとジイソシアネート化合物と低分子量伸長剤とを反応せしめて得られる、いわゆるセグメンテッドポリウレタンが挙げられる。上記ポリエステルジオールの合成に用いられるジオール化合物としては、耐久性あるいは肌触り感の点で炭素数６以上１０以下の化合物を少なくとも一部に用いるのが好ましく、このようなジオール化合物として、例えば、３−メチル−１，５−ペンタンジオール、１，６−ヘキサンジオール、２−メチル−１，８−オクタンジオール、１，９−ノナンジオール、１，１０−デカンジオールなどが挙げられる。またジカルボン酸の代表例として、コハク酸、グルタル酸、アジピン酸、アゼライン酸、セバチン酸などの脂肪族ジカルボン酸、テレフタル酸、イソフタル酸などの芳香族ジカルボン酸などが挙げられる。
【００１２】
ポリマージオールの数平均分子量は、肌触り感、耐久性などの点から、５００〜５０００であることが好適である。また低分子鎖伸長剤としては、例えばエチレングリコール、プロピレングリコール、ブタンジオール、ヘキサンジオール、エチレンジアミン、イソホロンジアミンなどの活性水素原子を２個有する低分子量化合物が挙げられる。またジイソシアネート化合物としては、たとえばジフェニルメタン−４，４’−ジイソシアネート、トリレンジイソシアネート、フェニレンジイソシアネート、キシリレンジイソシアネート等の芳香族系、ヘキサメチレンジイソシアネートで代表される脂肪族系、ジシクロヘキシルメタン−４，４’−ジイソシアネート、イソホロンジイソシアネート等の脂環族系のものが挙げられる。また、必要に応じて、顔料、染料、凝固調節剤、安定剤などを添加してもよく、さらに２種以上のポリマーを併用してもかまわない。
【００１３】
繊維質基材（Ａ）の繊維布帛を構成する繊維と弾性重合体との質量比は、より優しい肌触り感を与えることから３０／７０〜８０／２０の範囲内にあることが好ましい。
【００１４】
繊維質基材（Ａ）が極細繊維形成性繊維からなる場合には、弾性重合体を含浸させるに先立って極細繊維形成性繊維を極細繊維束に変性してもよいし、また弾性重合体を含浸させた後に極細繊維形成性繊維を極細繊維束に変性してもよい。好ましくは、極細繊維形成性繊維が海島構造繊維である場合には、弾性重合体を含浸させた後に極細化する方法が好適である。繊維基材（Ａ）からなるシート状物層の厚みとしては、０．３〜３ｍｍが好適であり、さらに好適には０．３〜２ｍｍである。
【００１５】
本発明においては、前記したとおり、繊維質基材（Ａ）として、極細繊維を使用し、さらに絡合不織布構造に弾性重合体を含浸させたものが、本発明の目的とするマウスパッドを得る上で好適であるが、これらに限定されるものではない。
【００１６】
更に、本発明のシート状物は、所望により表面に立毛を存在させることも好ましく行われる。シート状物の表面に立毛を存在させる方法としては、特に限定されないが、好ましくは針布やサンドペーパーなどの研磨材にて表面を擦り、あるいは繊維を含浸樹脂の中から掘り起こす方法がより優れた肌触り感を付与することができるので好ましい。
【００１７】
更に本発明において、繊維質基材（Ａ）は、外観や手触り、風合いなどを商品として好適な状態に調整することなど、必要と目的に応じ、染料、顔料等による着色処理や加熱エンボス等による型押し処理など、公知の処理を単独、あるいは組み合わせて行うことも好ましく行われる。また、該基材の表面に、ポリウレタンなどの樹脂からなる層を設けることも好ましく行われる。かかる層を設ける方法としては、樹脂の溶液もしくはエマルジョンを基材の表面にグラビアコーター、リバースロールコーター、ナイフコーター、バーコーター、スプレーなどにより塗布した後で乾燥により溶媒を除去せしめる方法、離型紙上に前記溶液あるいはエマルジョンを塗布した後で乾燥により溶媒を除去し得られたフィルムを基材の表面に接着剤で貼り付ける、いわゆる乾式造面法、前記樹脂溶液を基材上に塗布した後で、樹脂の貧溶媒中に浸漬し、スポンジ状に凝固させる、いわゆる湿式造面法等を例示することができる。もちろん、必要と目的に応じ、この樹脂からなる層に対して、染料、顔料等による着色処理や加熱エンボス等による型押し処理などの公知の処理を単独、あるいは組み合わせて行うことも好ましい。但し、これらの処理は加熱エンボス等による型押し処理を除き、シリコーン（Ｂ）を存在せしめる処理の前にあらかじめ行っておくことが、処理の有効性、安定性の両面から好ましい。
【００１８】
本発明において、繊維質基材（Ａ）の少なくとも表面に存在せしめるシリコーン(Ｂ)としては、シリコーン系エマルジョン、オルガノポリシロキサンからなる低架橋密度の３次元架橋硬化物（シリコーンゲル）などが挙げられる。シリコーンエマルジョン自身は、市販シリコーン系柔軟材エマルジョンとして公知のものであり、また、シリコーンゲル自身も、例えば、特開昭５８−７４５２号公報、特開昭６２−２０５５７号公報、特開昭６２−１８１３５７号公報、特開平５−７０６９３号公報などで公知のものである。
【００１９】
本発明におけるシリコーンは、繊維質基材（Ａ）の少なくとも表面に存在させることが重要である。繊維質基材（Ａ）の少なくとも表面にシリコーン（Ｂ）を存在せしめる方法としては、シリコーンを繊維質基材に塗布する方法、シリコーンに繊維質基材を浸漬する方法が挙げられるが、少なくとも表面に存在させるためには塗布する方法がより好適である。塗布方法としては、グラビアコーター、リバースロールコーター、ナイフコーター、バーコーター、スプレーなどによる方法が挙げられるが、下記する表面の存在量として好適な範囲における塗布状態の均一性、安定性、制御性などに優れるのでグラビアコーターで塗布する方法が最適である。シリコーン（Ｂ）の繊維質基材（Ａ）表面における存在量は、好適には固形分で０．５〜２０ｇ／ｍ２、さらに好適には０．８〜１０ｇ／ｍ２である。
【００２０】
本発明においては、上記した繊維質基材（Ａ）からなるシート状物を、そのままマウスパッドとして使用することもできるが、机などに接触する面に他の層を積層して使用することもできる。
他の層としては、吸盤シート（アクリル系樹脂発泡シート、ウレタン系樹脂発泡シートなどの発泡シート）、ゴムまたは樹脂シート、織布、不織布などが挙げられる。吸盤シートを使用すれば、マウスパッドのズレを防止できるし、また吸盤のように張り付くので、ノートパソコンに貼って持ち運びすることもできる。ゴムまたは樹脂シートとしては、各種ゴムシート、各種熱可塑性樹脂シート、各種熱可塑性エラストマーシートがあげられる。これらのうち、机などとの密着性が優れている、ゴムシート、熱可塑性エラストマーシート（スチレン系エラストマーシートなど）が好適である。これらの他層の厚さは、５ｍｍ以下が好適であり、さらに好適には３ｍｍ以下である。上記したシート状物と他層は接着剤などにより積層される。
【実施例】
【００２１】
実施例１
ナイロンと低密度ポリエチレンをチップで５０／５０の量率で混合して、押出機にて溶融紡糸を行い、海島状繊維（ナイロンが島成分、ポリエチレンが海成分）を紡糸し、延伸し、機械捲縮を付与した後、５１ｍｍ長さにカットして、繊度４デシテックスの短繊維を得た。この短繊維を通常のカード、クロスラッパー装置を用いウェブとし、ニードルパンチにより絡合処理して三次元絡合不織布を得た。この不織布にポリウレタン（ポリメチルペンタンアジペートとポリエチレングリコールからなる平均分子量２０００のポリエステルエーテルジオール系ポリウレタン）の１８％ジメチルホルムアミド（以下ＤＭＦと略す）溶液を含浸し、湿式凝固させた後、繊維成分の海成分のポリエチレンを抽出してナイロン極細繊維束とし、そして染料を用いて黒色に染色した。こうして目付２７０ｇ／ｍ2、厚み０．８ｍｍ、ポリウレタンと繊維の比率が５５／４５のシート状物を得た。得られたシートのナイロン極細繊維の繊度は０．００６デシテックスであった。得られたシートの片面を１８０番のサンドペーパーにてバフィングして厚みを０．７７ｍｍにした後、反対面をＤＭＦ／アセトン＝１５／８５（重量比）混合溶液を２００メッシュのグラビアロールを用いて７ｇ／ｍ２の割合で塗布し乾燥した後、混合溶液塗布面を４００番および６００番のサンドペーパーで起毛して該ナイロン極細繊維からなる立毛面を付与し、繊維質基材（Ａ）を得た。得られた繊維質基材（Ａ）に市販のシリコーン系エマルジョンをグラビアコーターで表面の存在量が固形分で約８ｇ／ｍ２になるように塗布、乾燥し、シート状物を得た。
このシート状物を、１６０ｍｍ×１４０ｍｍに切断し、このシート状物の裏にアクリル系樹脂発泡シートを接着剤を介して積層し、マウスパッドを作製した。このマウスパッドは、マウスの動きは極めて軽く、ボールマウスだけではなく、光学式センサマウスにも対応しており、従来品にない優れたタッチ、操作感を有していた。またマウスボールの動きも正確であった。
【００２２】
実施例２
ポリエチレンテレフタレートを島成分とし、低密度ポリエチレンを海成分とする海島型複合繊維｛島成分：海成分＝６０：４０（質量比）、島数＝２０｝を溶融紡糸した。この未延伸糸を延伸、捲縮、して繊度４．５デシテックスを得た。このを通常のカード、クロスラッパー装置を用いウエブとした後、ニードルパンチを施し、三次元絡合不織布を得た。この不織布を９０℃の熱水で処理し面積収縮させた後、１２０℃の熱風処理により乾燥、加熱し、カレンダーロールでプレスすることで表面の平滑な絡合不織布を作成した。
【００２３】
この絡合不織布にポリウレタン（ポリメチルペンタンアジペート／ポリヘキシレンカーボネート系ポリウレタン）１３％のジメチルホルムアミド溶液を含浸し、ＤＭＦ／水混液中に浸漬し湿式凝固した後、複合繊維中の海成分のポリエチレンを抽出除去してポリエステル極細繊維とポリウレタンからなる厚み０．７ｍｍ、目付２９０ｇ／ｍ２、ポリウレタンと繊維の比率が２５／７５のシート状物を得た。得られたシートのポリエチレンテレフタレート極細繊維の繊度は０．１５デシテックスであった。得られたシート状物の片面を１８０番のサンドペーパーによりバフィングし厚みを０．５５ｍｍにした後、反対面をＤＭＦ／アセトン＝３０／７０（重量比）混合溶液を２００メッシュのグラビアロールを用いて８ｇ／ｍ２の割合で塗布し乾燥した後、混合溶液塗布面を４００番および６００番のサンドペーパーで起毛し、繊維異質基材（Ａ）を得た。得られた繊維質基材（Ａ）にシリコーン系エマルジョンをグラビアコーターで表面の存在量が固形分で約３ｇ／ｍ２になるように塗布、乾燥し、シート状物を得た。
このシート状物を、１６０ｍｍ×１４０ｍｍに切断し、このシート状物の裏にアクリル系樹脂発泡シートを接着剤を介して積層し、マウスパッドを作製した。このマウスパッドは、マウスの動きは極めて軽く、ボールマウスだけではなく、光学式センサーマウスにも対応しており、従来品にない優れたタッチ、操作感を有していた。またマウスボールの動きも正確であった。
【産業上の利用可能性】
【００２４】
パソコンなどのマウスパッドとして、極めて有用であり、マウスとしてはボールマウス、光電式センサーマウスいずれにも適用できる。